СПОСОБ ОБРАБОТКИ ОБОЛОЧКИ, СОДЕРЖАЩЕЙ ПРОКАЛЕННЫЙ ГИДРИД КАЛЬЦИЯ

1. Способ обработки оболочки с размещенным в ней прокаленным материалом, состоящим полностью или частично из прокаленного гидрида кальция, включающий фазу контакта прокаленного материала с реагентной смесью, в молярных долях состоящей из 0,5-5% пара, 5-25% двуокиси углерода и 74,5-94,5% химически инертного газа, при этом контакт обеспечивают в течение времени, которое позволит прокаленному гидриду кальция преобразоваться в порошок карбоната кальция.
2. Способ обработки по п. 1, характеризующийся тем, что прокаленный материал содержит, по крайней мере, одно радиоактивное вещество.
3. Способ обработки по п. 2, характеризующийся тем, что в качестве радиоактивного вещества используют вещество, содержащее элементарный тритий.
4. Способ обработки по пп. 1-3, характеризующийся тем, что оболочка выполнена из металла, пластика или керамики.
5. Способ обработки по п. 1, характеризующийся тем, что в качестве химически инертного газа используют азот, аргон или их смесь.
6. Способ обработки по п. 1, характеризующийся тем, что контакт обеспечивают при температуре 40-55°C.
7. Способ обработки по п. 1, характеризующийся тем, что его осуществляют в закрытом пространстве.
8. Способ обработки по п. 7, характеризующийся тем, что закрытое пространство представляет собой перчаточную камеру или горячую камеру.
9. Способ обработки по пп. 7-8, характеризующийся тем, что реагентную смесь вводят в закрытое пространство со скоростью, обеспечивающей обновление реагентной смеси, по меньшей мере, один раз в час.
10. Способ обработки по п. 1, характеризующийся тем, что оболочку размещают наклонно или устанавливают в вертикальное положение для ускорения высыпания порошка карбоната кальция.
11. Способ обработки по п. 1, характеризующийся тем, что в процессе реализации способа или по его завершении изымают газовый отход.
12. Способ обработки по п. 11, характеризующийся тем, что газовый отход радиоактивен.